(57)【要約】【課題】より低コストで、溶融金属粉末を水を用いた急速冷却機構を利用して乾燥状態の金属粉末を得ることができる金属粉末の製造装置および金属粉末の製造方法を提供する。【解決手段】ジェットバーナー１２が、供給手段１１により供給される溶融金属１または金属線材に対してフレームジェット２１を噴射し、冷却手段１３が、フレームジェット２１の噴射により得られる溶融金属粉末、または、溶融金属粉末を含むフレームジェット２１ａに向かって水ミストである冷却媒体２２を噴射する。【選択図】図１
2017155341.tif 000002
【特許請求の範囲】
【請求項１】
アトマイズ法の原理を利用して金属粉末を得るための金属粉末の製造装置であって、
溶融金属または金属線材を供給する供給手段と、
前記供給手段により供給される前記溶融金属または前記金属線材に対して高温のフレームジェットを噴射するジェットバーナーと、
前記フレームジェットの噴射により得られる溶融金属粉末、または、前記溶融金属粉末を含む前記フレームジェットに向かってミスト状の水を噴射する冷却手段と、
を有する金属粉末の製造装置。
【請求項２】
前記冷却手段は、前記ミスト状の水による冷却直後の前記金属粉末が、前記水の沸点より高い温度を維持するよう前記ミスト状の水を噴射する、請求項１に記載の金属粉末の製造装置。
【請求項３】
前記ジェットバーナーは、前記フレームジェットが前記溶融金属または前記金属線材の外周に沿って隙間なく、ほぼ均等なジェット圧で前記溶融金属または前記金属線材に鋭角に衝突するよう、前記溶融金属または前記金属線材の周囲から前記フレームジェットを噴射するよう構成されており、
前記冷却手段は、前記溶融金属または前記金属線材に噴射される前記フレームジェットの外側から前記ミスト状の水を噴射する、請求項１または請求項２に記載の金属粉末の製造装置。
【請求項４】
前記冷却手段は、前記溶融金属粉末を含む前記フレームジェットの外側または内側から前記ミスト状の水を噴射する、請求項１または請求項２に記載の金属粉末の製造装置。
【請求項５】
アトマイズ法の原理を利用して金属粉末を得るための金属粉末の製造方法であって、
溶融金属または金属線材に対して高温のフレームジェットを噴射し、前記フレームジェットの噴射により得られる溶融金属粉末、または、前記溶融金属粉末を含む前記フレームジェットに向かってミスト状の水を噴射する、金属粉末の製造方法。
【請求項６】
前記ミスト状の水による冷却直後の前記金属粉末が、前記水の沸点より高い温度を維持するよう前記ミスト状の水を噴射する、請求項５に記載の金属粉末の製造方法。
【請求項７】
前記フレームジェットが前記溶融金属または前記金属線材の外周に沿って隙間なく、ほぼ均等なジェット圧で前記溶融金属または前記金属線材に鋭角に衝突するよう、前記溶融金属または前記金属線材の周囲から前記フレームジェットを噴射し、
前記溶融金属または前記金属線材に噴射される前記フレームジェットの外側から前記ミスト状の水を噴射する、請求項５または請求項６に記載の金属粉末の製造方法。
【請求項８】
前記溶融金属粉末を含む前記フレームジェットの外側または内側から前記ミスト状の水を噴射する、請求項５または請求項６に記載の金属粉末の製造方法。
【発明の詳細な説明】
【技術分野】
【０００１】
本発明は、金属粉末の製造装置および金属粉末の製造方法に関する。
【背景技術】
【０００２】
従来、アトマイズ時の冷却速度を上げることにより、アモルファス状態の金属粉末を得る方法として、水を噴射して溶融金属を粉砕する水アトマイズ法（例えば、特許文献１参照）や、ガスアトマイズと高速回転水流を用いた水アトマイズとを併用したＳＷＡＰ法（例えば、特許文献２または３参照）がある。
【０００３】
一方、アトマイズ法の原理を利用し、溶融金属または金属線材に対してフレームジェットを噴射することにより、球状で微細な金属粉末を得るものがある（例えば、特許文献４または５参照）。この方法は、フレームジェットにより微細化された溶融金属粉末を、飛行中に冷却凝固させて球状の金属粉末にするものであり、アモルファス状態の金属粉末が得られるほどに急速冷却するものではない。
【０００４】
なお、溶射の分野では、材料粒子を含む火炎に向けて、気体または液体ミスト混合気体を噴射してアモルファス被膜を形成する方法が開発されている（例えば、特許文献６または７参照）。しかしながら、溶射の場合には、材料粒子が金属粉末であるため、原料として溶融金属や金属線材を使用するアトマイズ法とは原理が異なっており、溶射の技術をそのままアトマイズ法に適用することはできない。
【先行技術文献】
【特許文献】
【０００５】
【特許文献１】特開２００６−６３３５７号公報
【特許文献２】特開平５−１４８５１６号公報
【特許文献３】特開２０１０−９０４２１号公報
【特許文献４】特開平１０−１７６２０６号公報
【特許文献５】国際公開ＷＯ２０１２／１５７７３３
【特許文献６】特開２００８−１７４７８４号公報
【特許文献７】特開２０１０−２２８９５号公報
【発明の概要】
【発明が解決しようとする課題】
【０００６】
急速冷却が可能な特許文献１に記載の水アトマイズ法や、特許文献２および３に記載のＳＷＡＰ法では、大量の水を使用するため、得られた金属粉末が水と混ざってスラリー状になっており、脱水・乾燥工程が必要となる。このため、脱水乾燥装置を導入するための設備費や、それを運転するためのランニングコストが嵩むという課題があった。また、高速で水を噴射するための高価な高圧ポンプも必要であり、さらに設備費が嵩むという課題があった。また、酸化する可能性が高い粉末については、水中に長くさらされるため酸化が顕著になり、還元工程が必要になることがあるため、対応できる金属には限りがあるという課題もあった。
【０００７】
本発明は、このような課題に着目してなされたもので、より低コストで、溶融金属粉末を水を用いた急速冷却機構を利用して乾燥状態の金属粉末を得ることができる金属粉末の製造装置および金属粉末の製造方法を提供することを目的としている。
【課題を解決するための手段】
【０００８】
上記目的を達成するために、本発明に係る金属粉末の製造装置は、アトマイズ法の原理を利用して金属粉末を得るための金属粉末の製造装置であって、 溶融金属または金属線材を供給する供給手段と、 前記供給手段により供給される前記溶融金属または前記金属線材に対して高温のフレームジェットを噴射するジェットバーナーと、 前記フレームジェットの噴射により得られる溶融金属粉末、または、前記溶融金属粉末を含む前記フレームジェットに向かってミスト状の水を噴射する冷却手段と、を有する。
【０００９】
本発明に係る金属粉末の製造方法は、アトマイズ法の原理を利用して金属粉末を得るための金属粉末の製造方法であって、溶融金属または金属線材に対して高温のフレームジェットを噴射し、前記フレームジェットの噴射により得られる溶融金属粉末、または、前記溶融金属粉末を含む前記フレームジェットに向かってミスト状の水を噴射することを特徴とする。
【００１０】
本発明に係る金属粉末の製造方法は、本発明に係る金属粉末の製造装置により好適に実施することができる。本発明に係る金属粉末の製造装置および金属粉末の製造方法は、フレームジェットの噴射により得られる溶融金属粉末、または、溶融金属粉末を含むフレームジェットに向かってミスト状の水を噴射することにより、溶融金属粉末を急速に冷却することができ、金属粉末を得ることができる。このとき、噴射する水の温度や量を調節することにより、アモルファス状態の金属粉末を得ることもできる。また、溶融金属粉末の径が比較的大きくても、噴射する水の温度や量を調節することにより、アモルファス状態の金属粉末にすることができる。フレームジェットにより溶融金属を粉砕または金属線材を溶融して粉砕するため、球状の金属粉末を得ることができる。
【００１１】
本発明に係る金属粉末の製造装置および金属粉末の製造方法は、溶融金属粉末を冷却した後に水が残らないよう、噴射する水の温度や量を調節することにより、乾燥した状態の金属粉末を得ることができる。このため、脱水や乾燥の工程が不要であり、その工程に係るコストを削減することができる。また、水アトマイズ法やＳＷＡＰ法で使用される高圧ポンプも不要であり、その設備費も削減することができる。このように、本発明に係る金属粉末の製造装置および金属粉末の製造方法は、水アトマイズ法やＳＷＡＰ法と比べて、より低コストで、溶融金属粉末を急速冷却して金属粉末を得ることができる。
【００１２】
本発明に係る金属粉末の製造装置および金属粉末の製造方法は、フレームジェットの噴射により得られる溶融金属粉末に向かって、ミスト状の水を直接噴射可能であれば、直接噴射することが好ましい。この場合、溶融金属粉末を容易に急速冷却することができ、その冷却速度の制御も容易になる。また、フレームジェットの噴射により得られる溶融金属粉末が、そのままフレームジェットの内部に分布している場合には、その溶融金属粉末を含むフレームジェットに向かってミスト状の水を噴射すればよい。これにより、フレームジェットを冷却して間接的に溶融金属粉末を冷却したり、フレームジェットと共に直接溶融金属粉末を冷却したりすることができ、いずれにしても溶融金属粉末を急速冷却することができる。
【００１３】
本発明に係る金属粉末の製造装置および金属粉末の製造方法は、溶射の場合と異なり、原料が固体の金属粉末ではなく、溶融金属を用いることができる。また、溶融金属を粉末状に粉砕または金属線材を溶融して粉末状に粉砕する必要があるため、フレームジェットの速度が重要であり、溶射のように火炎で原料を軟化するまで加熱する必要はない。このため、本発明では、一般的な溶射の火炎速度よりも大きく、例えば超音速または音速に近い速度にする必要がある。また、溶射の場合には、溶射材を母材に付着させてから凝固させる必要があるため、火炎中の溶射材をその融点または軟化する温度以下にまで冷却させることができないのに対し、本発明に係る金属粉末の製造装置および金属粉末の製造方法は、金属粉末が得られればよいため、そのような制約はない。
【００１４】
また、溶射の場合、溶射に使用する粉末を加熱し、母材に付着させる必要があるため、加熱された温度に上限下限の制約がでてくる。また、溶射のノズル先端から母材までの距離は通常３００ｍｍ以下であり、この距離を通過する時間中に加熱して半溶融状態近くまで温度をあげ、母材に衝突させて、結晶化温度以下までの冷却を行う必要がある。このため、溶射によりアモルファス化を行うには制約が出てくる。粉末材料も、アモルファス化しやすい特殊な金属ガラス系の合金に限られる。また、溶射の場合、水で冷却すると、水分による母材の酸化や、大気中での冷却中の酸化等が発生するため、冷却媒体としては主に窒素が使用されている。これに対し、本発明に係る金属粉末の製造装置および金属粉末の製造方法は、密閉チャンバ−内で金属粉末を製造できるため、冷却媒体として水を使用しても、大気による酸化は起こらない。また、冷却しすぎによる悪影響もない。また、飽和水蒸気が発生する温度を保つように水量を制御することにより、乾燥したアモルファスの粉末を得ることができ、原料をアモルファス化しやすい合金に限定する必要がない。
【００１５】
本発明に係る金属粉末の製造装置および金属粉末の製造方法で、ミスト状の水は、自身の沸点近傍の温度を有することが好ましい。この場合、噴射した冷却媒体が溶融金属粉末やフレームジェットにより加熱されて蒸発する際に気化熱を奪うため、溶融金属粉末を効率的に冷却することができる。ミスト状の水を用いることにより、溶融金属粉末やフレームジェットとの接触面積が大きくすることができ、蒸発を促進して冷却速度を速めることができる。また、ミスト状の水を、自身の沸点近傍の温度にしておくことにより、水が沸点まで加熱される時間を短くすることができ、冷却速度をより速くすることができる。なお、沸点近傍の水を得るには、例えば、水を直接加熱する方法や、高圧にした水をノズルで噴霧して、ジュール・トムソン効果的な加熱法で加熱する方法などを利用することができる。
【００１６】
本発明に係る金属粉末の製造装置で、前記冷却手段は、前記冷却媒体による冷却直後の前記金属粉末が、水の沸点より高い温度を維持するようミスト状の水を噴射することが好ましい。本発明に係る金属粉末の製造方法は、ミスト状の水による冷却直後の前記金属粉末が、水の沸点より高い温度を維持するよう前記ミスト状の水を噴射することが好ましい。この場合、乾燥した状態の金属粉末を確実に得ることができる。
【００１７】
本発明に係る金属粉末の製造装置で、前記ジェットバーナーは、前記フレームジェットが前記溶融金属または前記金属線材の外周に沿って隙間なく、ほぼ均等なジェット圧で前記溶融金属または前記金属線材に鋭角に衝突するよう、前記溶融金属または前記金属線材の周囲から前記フレームジェットを噴射するよう構成されており、前記冷却手段は、前記溶融金属または前記金属線材に噴射される前記フレームジェットの外側から前記冷却媒体を噴射することが好ましい。本発明に係る金属粉末の製造方法は、前記フレームジェットが前記溶融金属または前記金属線材の外周に沿って隙間なく、ほぼ均等なジェット圧で前記溶融金属または前記金属線材に鋭角に衝突するよう、前記溶融金属または前記金属線材の周囲から前記フレームジェットを噴射し、前記溶融金属または前記金属線材に噴射される前記フレームジェットの外側から前記冷却媒体を噴射することが好ましい。この場合、溶融金属または金属線材に対して均一なアトマイズが可能であり、微細で均一な球状の金属粉末を得ることができる。また、冷却媒体による冷却効率を高めることができ、冷却速度を速めることができる。
【００１８】
本発明に係る金属粉末の製造装置で、前記冷却手段は、前記溶融金属粉末を含む前記フレームジェットの外側または内側から前記ミスト状の水を噴射することが好ましい。本発明に係る金属粉末の製造方法は、前記溶融金属粉末を含む前記フレームジェットの外側または内側から前記ミスト状の水を噴射することが好ましい。また、外側からの冷却だけでは、フレームジェットの中央付近の冷却が不十分な場合、フレームジェットの内側でミスト状の水を噴射してもよい。
【発明の効果】
【００１９】
本発明によれば、より低コストで、溶融金属粉末を水を用いた急速冷却機構を利用して乾燥状態の金属粉末を得ることができる金属粉末の製造装置および金属粉末の製造方法を提供することができる。
【図面の簡単な説明】
【００２０】
【図１】本発明の実施の形態の金属粉末の製造装置を示す側面図である。
【図２】図１に示す金属粉末の製造装置により、Ｆｅ−１０％Ｃｒ−８％Ｐ−２％Ｃ合金を原料として得られた金属粉末の、走査型電子顕微鏡写真の（ａ）（ｃ）（ｅ）ＳＥＩ像、（ｂ）（ｄ）（ｆ）ＣＯＭＰＯ像である。
【図３】図１に示す金属粉末の製造装置により、Ｆｅ−１０％Ｃｒ−８％Ｐ−２％Ｃ合金を原料として得られた金属粉末の粒度分布を示すグラフである。
【図４】図１に示す金属粉末の製造装置により、Ｆｅ−１０％Ｃｒ−８％Ｐ−２％Ｃ合金を原料として得られた金属粉末のＸ線回折結果を示すグラフである。
【図５】図１に示す金属粉末の製造装置により、Ｆｅ−１０％Ｃｒ−８％Ｐ−２％Ｃ合金を原料として得られた金属粉末の、粒度毎のＸ線回折結果を示すグラフである。
【発明を実施するための形態】
【００２１】
以下、図面に基づき、本発明の実施の形態について説明する。
図１乃至図５は、本発明の実施の形態の金属粉末の製造装置および金属粉末の製造方法を示している。
図１に示すように、金属粉末の製造装置１０は、供給手段１１と複数のジェットバーナー１２と冷却手段１３とを有している。
【００２２】
供給手段１１は、溶融金属１を収納する容器から成っている。供給手段１１は、底面の中央に、内部に連通する注湯ノズル１１ａを有している。供給手段１１は、内部に収納した溶融金属１を、注湯ノズル１１ａから下方に流出可能に構成されている。
【００２３】
各ジェットバーナー１２は、供給手段１１の下方で、注湯ノズル１１ａからの溶融金属１の垂下流１ａに対して互いに回転対称の位置に配置されている。各ジェットバーナー１２は、溶融金属１の垂下流１ａの周囲からフレームジェット２１を斜め下方に向かって噴射可能に配置されている。各ジェットバーナー１２は、フレームジェット２１が溶融金属１の垂下流１ａの外周に沿って隙間なく、ほぼ均等なジェット圧で溶融金属１に鋭角に衝突するよう、同じ圧力および速度でフレームジェット２１を噴射するよう構成されている。これにより、各ジェットバーナー１２は、垂下流１ａの１点にフレームジェット２１を集中して噴射するようになっている。各ジェットバーナー１２は、溶融金属１の垂下流１ａにフレームジェット２１を噴射することにより、溶融金属１を粉砕して溶融金属粉末を形成可能に構成されている。各ジェットバーナー１２は、超音速または音速に近い速度でフレームジェット２１を噴射するようになっている。
【００２４】
冷却手段１３は、冷却媒体２２を噴射可能な複数の冷却ノズル１３ａを有している。冷却媒体２２は、水、液体窒素、液化炭酸ガスなどから成っている。各冷却ノズル１３ａは、各ジェットバーナー１２の下方で、各フレームジェット２１が１点に集中して下方に流れる１本のフレームジェット２１ａに対して、互いに回転対称の位置に配置されている。各冷却ノズル１３ａは、溶融金属粉末を含む１本のフレームジェット２１ａの外側から、そのフレームジェット２１ａに向かって冷却媒体２２を斜め下方に噴射するよう構成されている。各冷却ノズル１３ａは、そのフレームジェット２１ａの流れ方向に沿った所定の範囲で、そのフレームジェット２１ａの外周面に冷却媒体２２が隙間なく当たるよう、冷却媒体２２を噴射可能に構成されている。
【００２５】
冷却手段１３は、水である冷却媒体２２を、ミスト状で噴射可能になっている。また、冷却手段１３は、冷却媒体２２を直接加熱したり、高圧にした液体の冷却媒体２２をノズルで噴霧して、ジュール・トムソン効果で加熱したりすることにより、沸点近傍の温度を有する冷却媒体２２を噴射可能になっている。また、冷却手段１３は、冷却媒体２２による冷却直後の金属粉末が、冷却媒体２２の沸点より高い温度を維持するよう、冷却媒体２２の温度および量を調整して噴射可能になっている。
【００２６】
なお、具体的な一例では、各ジェットバーナー１２は、小型で、音速よりも速い速度でフレームジェット２１を噴射可能なハード工業有限会社製のジェットバーナーから成っている。また、ジェットバーナー１２は４台、冷却ノズル１３ａは４つから成っている。
【００２７】
本発明の実施の形態の金属粉末の製造方法は、金属粉末の製造装置１０により好適に実施することができる。本発明の実施の形態の金属粉末の製造装置１０および金属粉末の製造方法は、フレームジェット２１の噴射により得られる溶融金属粉末を含むフレームジェット２１ａに向かって冷却媒体２２を噴射することにより、直接的または間接的に溶融金属粉末を急速冷却することができ、金属粉末を得ることができる。このとき、噴射した冷却媒体２２が溶融金属粉末やフレームジェット２１ａにより加熱されて蒸発する際に気化熱を奪うため、溶融金属粉末を効率的に冷却することができる。また、沸点近傍の温度を有する冷却媒体２２を噴射することにより、冷却媒体２２が沸点まで加熱される時間を短くすることができ、冷却速度をより速くすることができる。また、溶融金属１を含むフレームジェット２１ａが超音速または音速に近い速度で流れているため、その流速により熱伝達も速くなり、冷却速度をさらに速めていると考えられる。このように、本発明の実施の形態の金属粉末の製造装置１０および金属粉末の製造方法は、溶融金属粉末を急速冷却することができるため、噴射する冷却媒体２２の温度や量を調節することにより、アモルファス状態の金属粉末を容易に得ることができる。
【００２８】
本発明の実施の形態の金属粉末の製造装置１０および金属粉末の製造方法は、液体ミストの冷却媒体２２を使用することにより、溶融金属粉末やフレームジェット２１ａとの接触面積を大きくすることができ、蒸発を促進して冷却速度を速めることができる。
【００２９】
本発明の実施の形態の金属粉末の製造装置１０および金属粉末の製造方法は、冷却媒体２２による冷却直後の金属粉末が、冷却媒体２２の沸点より高い温度を維持するよう、冷却媒体２２の温度および量を調整して冷却媒体２２を噴射するため、溶融金属粉末を冷却した後に冷却媒体２２が液体として残らない。このため、乾燥した状態の金属粉末を得ることができる。このように、本発明の実施の形態の金属粉末の製造装置１０および金属粉末の製造方法によれば、金属粉末を乾燥した状態で得ることができるため、脱水や乾燥の工程が不要であり、その工程に係るコストを削減することができる。また、水アトマイズ法やＳＷＡＰ法で使用される高圧ポンプも不要であり、その設備費も削減することができる。このように、本発明の実施の形態の金属粉末の製造装置１０および金属粉末の製造方法は、水アトマイズ法やＳＷＡＰ法と比べて、より低コストで、溶融金属粉末を急速冷却して金属粉末を得ることができる。
【００３０】
本発明の実施の形態の金属粉末の製造装置１０および金属粉末の製造方法は、フレームジェット２１が溶融金属１の外周に沿って隙間なく、ほぼ均等なジェット圧で溶融金属１に衝突するため、溶融金属１に対して均一なアトマイズが可能であり、微細で均一な球状の金属粉末を得ることができる。
【００３１】
なお、本発明の実施の形態の金属粉末の製造装置１０および金属粉末の製造方法は、供給手段１１が下方に向かって金属線材を連続的に供給可能に設けられ、各ジェットバーナー１２が、金属線材に対してフレームジェット２１を噴射するよう構成されていてもよい。この場合、金属線材に対して高温のフレームジェット２１を噴射することにより、金属線材を溶かしつつ、その溶融した金属を粉砕することができる。金属線材の材質は、例えば、ステンレス鋼、炭素鋼やＦｅ−Ｓｉ−Ｂ系合金等である。
【実施例１】
【００３２】
図１に示す金属粉末の製造装置１０を用いて、原料としてＦｅ−１０％Ｃｒ−８％Ｐ−２％Ｃ合金（％は質量％）の溶融金属１を使用して金属粉末の製造を行った。噴射手段から噴射するフレームジェット２１の温度を１３３０℃、原料の溶融金属１の垂下速度を２ｋｇ／ｍｉｎとした。冷却媒体２２として水を使用し、冷却手段１３により液体ミストにして噴射した。また、冷却媒体２２による冷却直後の金属粉末が１００℃以上になるよう、水の噴射量を制御した。
【００３３】
なお、冷却媒体２２としての水は、比熱が大きいため、比較的少ない量で冷却を行うことができる。図１に示す金属粉末の製造装置１０について冷却媒体２２の水の量と金属粉末の温度との関係を調べたところ、冷却媒体２２の水の噴射位置から４ｍ下の位置での金属粉末の温度は、水の噴射量が１リットル／ｍｉｎのとき３００〜４００℃、２リットル／ｍｉｎのとき約２００℃、４〜５リットル／ｍｉｎのとき約１００℃であった。
【００３４】
得られた金属粉末の走査型電子顕微鏡写真、粒度分布およびＸ線回折結果を、それぞれ図２、図３および図４に示す。図２に示すように、球状の金属粉末が得られていることが確認された。また、図３に示すように、金属粉末は、粒径が数μｍのものから１００μｍを超えるものまで得られており、粒径が２０〜３０μｍのものが最も多いことが確認された。また、図４に示すように、Ｘ線回折ではブロードなハローピークしか認められず、アモルファスの金属粉末が得られていることが確認された。
【００３５】
得られた金属粉末の粒径毎にＸ線回折を行った結果を図５に示す。測定では、金属粉末を、粒径が５３μｍ以上７５μｍ未満のもの（サンプル名「Ｎｏ．１」）、７５μｍ以上１０６μｍ未満のもの（サンプル名「Ｎｏ．２」）、１０６μｍ以上１５０μｍ未満のもの（サンプル名「Ｎｏ．３」）、１５０μｍ以上のもの（サンプル名「Ｎｏ．４」）に篩分けし、それぞれのサンプルについてＸ線回折を行った。図５に示すように、粒径が小さいものほど冷却速度が速くなるためアモルファスになりやすく、およそ粒径が１０６μｍ未満の金属粉末がアモルファスになっていることが確認された。通常の水アトマイズでは粒径が３０μｍ程度のものまで、ガスアトマイズでは粒径が１０μｍ程度のものまでアモルファスにすることができるが、金属粉末の製造装置１０では、さらに大きい粒径のものまでアモルファスにすることができることが確認された。
【００３６】
なお、図１に示す金属粉末の製造装置１０を用いて、他の原料、例えば、Ｆｅ−６．７％Ｓｉ−２．５％Ｃｒ−２．５％Ｂ−２％Ｃ合金（％は質量％）についてもアモルファスの金属粉末が得られている。これらの結果から、金属粉末の製造装置１０では、１０５．４Ｋ／ｓ程度の冷却速度が得られていると考えられる。
【符号の説明】
【００３７】
１      溶融金属
１０    金属粉末の製造装置
１１    供給手段
１２    ジェットバーナー
１３    冷却手段
２１    フレームジェット
２２    冷却媒体（水）
【図１】
2017155341.tif 000003
【図２】
2017155341.tif 000004
【図３】
2017155341.tif 000005
【図４】
2017155341.tif 000006
【図５】
2017155341.tif 000007